Brevet FR2712743A1 — publié le 19950524

CAVITE LASER A DECLENCHEMENT PASSIF PAR ABSORBANT SATURABLE ET LASER INCORPORANT CETTE CAVITE DESCRIPTION La présente invention se rapporte au domaine des lasers déclenchés. Le but de ce type de laser est de produire des impulsions lumineuses cohérentes de courte durée et dont la puissance crête émise est grande devant celle utilisée pour le pompage. Il existe de façon standard, deux solutions pour réaliser ce déclenchement: l'une est appelée active, l'autre passive. Cette dernière est utilisée dans l'invention. De façon plus précise, déclencher une cavité laser consiste à rajouter dans celle-ci des pertes variables dans le temps qui vont empêcher l'effet laser de se produire pendant un certain temps, durant lequel l'énergie de pompage est stockée dans le niveau excité du matériau à gain du laser. Ces pertes sont brusquement diminuées, à des moments précis, libérant ainsi l'énergie emmagasinée en un temps très court (impulsion géante). On atteint ainsi une puissance crête élevée. Dans le cas d'un déclenchement dit actif, la valeur des pertes est pilotée de façon externe par l'utilisateur (par exemple au moyen d'un miroir de cavité tournant, moyen acousto-optique ou électro- optique intracavité changeant soit le trajet du faisceau, soit son état de polarisation). La durée de stockage, l'instant d'ouverture de la cavité ainsi que le taux de répétition peuvent être choisis indépendamment. En contrepartie, cela nécessite une électronique adaptée et complique considérablement le système laser. Dans le cas d'un déclenchement dit passif, les pertes variables sont introduites dans la cavité sous 2 2712743 forme d'un matériau (appelé Absorbant Saturable - A.S. -) qui est fortement absorbant à la longueur d'onde laser et à faible densité de puissance, et qui devient pratiquement transparent lorsque cette densité dépasse un certain seuil qu'on appelle intensité de saturation de l'A.S. L'énorme avantage du déclenchement passif est qu'il ne nécessite aucune électronique de pilotage. Les A.S. connus contiennent souvent des molécules organiques qui sont responsables de l'absorption. Ces matériaux se présentent en général sous forme liquide ou plastique, et ils sont donc souvent de mauvaise qualité optique, vieillissent très vite et ont une mauvaise tenue au flux laser. Des matériaux solides massifs sont aussi utilisés en tant qu'A. S. Par exemple pour les lasers émettant autour de 1 pim (YAG avec ions actifs: Nd3+ ou Yb3+) on peut utiliser: - des cristaux de LiF:F2 comportant des centres colorés responsables du comportement A.S. du matériau et qui ont une durée de vie limitée, - certains cristaux massifs dopés Cr4+ qui présentent une absorption saturable autour de 1 pim. Mais pour ce type d'absorbant saturable massif, la concentration en ion absorbant limitée nécessite l'emploi d'une grande épaisseur de matériau, empêche une focalisation forte du faisceau et donc augmente les seuils. De plus, ceci interdit les applications o la source doit être très compacte (c'est le cas d'un microlaser dont la longueur de cavité vaut environ 1 mm). De bons résultats -ont été obtenus avec des cristaux massifs codopés avec l'ion actif et l'ion absorbant: Nd3+ et Cr4+ par exemple. L'avantage de ces matériaux lasers auto-déclenchés est que l'on 3 2712743 n'introduit pas de matériau différent pour le déclenchement et donc pas de pertes supplémentaires. Leur inconvénient est de lier la concentration en ion actif à celle en ion absorbant ce qui rend difficile l'optimisation du laser: l'adaptation du laser à la puissance de pompe disponible nécessite alors la croissance d'un nouveau cristal massif. Pour les lasers émettant autour de 1,5 pm (ion actif: Er3+), il existe des matériaux massifs fortement dopés Er3+ qui présentent une absorption saturable autour de 1,5 pm et qui permettent de déclencher de tels lasers. Mais on retrouve là tous les problèmes liés aux matériaux massifs et exposés ci- dessus. Dans les lasers connus déclenchés passivement à l'aide de ces absorbants saturables, différentes méthodes de réalisation des cavités déclenchées existent et dépendent de l'A.S. utilisé: 1- Une première méthode est illustrée sur la figure la o l'on voit une cavité laser 1, le matériau actif laser 2 (solide), l'absorbant saturable 3 et les miroirs de sortie 4 et d'entrée 5 de la cavité. Il n'y a aucun contact entre l'absorbant saturable 3, d'une part, et les autres éléments de la cavité 1, d'autre part. Dans ce type de dispositif, il est nécessaire d'aligner optiquement les éléments de la cavité. 2- Dans les arrangements schématisés sur les figures lb et lc, un contact est assuré entre l'absorbant saturable 3 et le miroir 4 (figure lb) ou le matériau actif laser 2 (figure lc) à l'aide d'une colle optique 6. Mais la colle introduit un facteur d'absorption résiduelle ainsi que des différences d'indices à l'interface colle-matériaux collés. De plus, un 4 2712743 éventuel défaut de parallélisme entre les éléments collés peut être luiaussi source de pertes dans la cavité laser. 3- La figure ld, o les références 4, 5 représentent encore les miroirs et la référence 2 le milieu actif laser, illustre une troisième disposition possible, o l'un des miroirs 4 est directement déposé sur l'absorbant saturable 3. Mais ceci n'est possible que lorsque l'absorbant saturable peut subir une opération de polissage avant d'y déposer le miroir, et ceci n'est le cas que lorsqu'il est essentiellement constitué d'un verre ou d'un cristal. L'invention a justement pour objet un nouveau type de cavité laser à milieu actif solide, permettant de résoudre les différents problèmes mentionnés ci- dessus. L'invention concerne aussi un procédé de fabrication de cette cavité laser, ainsi qu'un laser incorporant cette dernière. Pour remédier aux problèmes ci-dessus, l'invention propose de réaliser l'absorbant saturable sous la forme d'une couche mince, sur un substrat. L'invention a donc pour objet une cavité laser comportant un milieu actif laser solide, un substrat, un absorbant saturable, un miroir d'entrée et un miroir de sortie, caractérisée en ce que l'absorbant saturable est une couche mince de matériau absorbant saturable. La forme de couche mince de l'absorbant saturable permet de s'affranchir de certains problèmes liés aux absorbants saturables sous forme massive, qui ont été présentés ci-dessus. Ainsi, il sera possible de minimiser les pertes à l'intérieur de la cavité, qui sont dues à la forme massive de l'absorbant saturable classique. En outre, il est possible de déposer la couche mince sur des substrats de forme et de 2712743 dimensions variées. Enfin, il est clair que cette structure permet de réaliser un gain de place à l'intérieur de la cavité laser. De façon préférée, cette cavité laser est caractérisée en ce que la couche mince est susceptible d'être obtenue par épitaxie en phase liquide. L'intérêt de réaliser le dépôt de la couche mince par épitaxie en phase liquide est que cette technique de dépôt permet une grande souplesse de réalisation de différents dopages et codopages en vue de l'adaptation à différents lasers. Elle permet, de plus, d'atteindre une concentration plus élevée (si nécessaire) que par les autres méthodes de croissance cristalline, d'o la possibilité d'utiliser des couches de très faible épaisseur (-100 pn) et d'utiliser ainsi des faisceaux fortement focalisés. En outre, le seuil de dommage est plus élevé car le matériau ainsi réalisé est de qualité cristalline. Cette méthode offre de plus, la possibilité de contrôler de façon très précise l'épaisseur et la concentration de la couche mince, selon le type de laser. Là encore, l'absorbant saturable ainsi réalisé n'occasionnera que de très faibles pertes intracavité du fait de la bonne qualité optique des couches et de la faible épaisseur nécessaires ( Selon un mode préféré de réalisation de l'invention, l'absorbant saturable peut être déposé directement sur le milieu actif solide. De préférence, l'indice de réfraction de la couche mince d'absorbant saturable est adapté à l'indice de réfraction du milieu actif solide. 6 2712743 La couche mince, quant à elle, peut être composée d'un matériau de base présentant une structure cristalline identique à ou proche de celle du milieu actif solide, ce matériau de base étant dopé avec des ions d'erbium, de chrome ou de thulium. L'invention offre également la possibilité de réaliser une cavité laser ayant une structure de guide d'onde. Selon une première forme de réalisation particulière de ce guide d'onde, une couche mince d'absorbant saturable est comprise entre deux couches minces de matériau actif laser. Selon une deuxième forme de réalisation particulière de ce guide d'onde, le milieu actif et l'absorbant saturable constituent une couche unique. Dans tous les cas, toutes les couches sont susceptibles d'être obtenues par épitaxie en phase liquide. Un laser selon l'invention comporte, outre une cavité laser telle que décrite précédemment et des moyens de pompage de la cavité. D'autres caractéristiques et avantages de l'invention ressortiront mieux de la description qui va suivre, donnée à titre purement illustratif et non limitatif, en référence aux figures annexées dans lesquelles: - les figures la à ld, déjà décrites, représentent schématiquement diverses dispositions possibles d'une cavité laser, selon l'art antérieur, - la figure 2 représente une cavité laser selon un premier mode de réalisation de l'invention, 7 2712743 - la figure 3 représente une cavité laser selon un deuxième mode de réalisation de l'invention, - la figure 4 représente une cavité microlaser selon un troisième mode de réalisation de l'invention, - la figure 5 représente une cavité laser selon un quatrième mode de réalisation de l'invention, ayant une structure de guide d'ondes, et - la figure 6 représente une cavité laser selon un cinquième mode de réalisation de l'invention, ayant également une structure de guide d'ondes. Selon un premier mode de réalisation de l'invention, illustré sur la figure 2, la cavité laser comprend un milieu actif laser (solide) 7, une couche mince d'absorbant saturable 8, déposée sur un substrat 9, le tout entre deux miroirs d'entrée et de sortie 14 et 15. De façon classique, le matériau constitutif du milieu actif 7 peut être dopé au néodyme (Nd) pour une émission laser autour de 1,06 pm. Ce matériau peut être choisi, par exemple, parmi l'un des matériaux suivants: YAG (Y3A150l12), LMA (LaMgA11lO19), YVO4, YSO (Y2SiO5), YLF (YLiF4), GdVO4, Ca2A12SiO7, Ca5(PO4)3F. Ce choix sera conditionné par les critères suivants, mais dépendra également des applications: 1/-ainsi qu'on le verra plus loin, la cavité laser est pompée optiquement, de préférence avec une ou plusieurs diodes lasers. Un premier critère est donc un fort coefficient d'absorption à la longueur d'onde de la pompe (par exemple, diode laser III-V émettant autour de 800 nm) pour. augmenter l'efficacité de pompage, tout en gardant une épaisseur de matériau faible ( 8 2712743 2/-une large bande d'absorption à la longueur d'onde de la pompe, par exemple vers 800 nm, pour répondre au problème de la stabilisation en longueur d'onde de la diode laser, et simplifier ainsi le choix et la commande électrique de la diode laser de pompe. 3/-une forte section efficace d'émission stimulée, pour obtenir des puissances de sortie élevées et de forts rendements. 4/-une faible largeur de la bande d'émission pour obtenir aisément un laser monofréquence. Ou bien au contraire, une large bande d'émission, pour réaliser une émission laser accordable en fréquence. /-de bonnes propriétés thermomécaniques, pour simplifier l'usinage du matériau et pour limiter les effets thermiques néfastes pour une bonne évacuation de la chaleur produite par l'absorption de la pompe (cette chaleur en excès dépendra du rendement énergétique du laser). 6/-une durée de vie longue pour un stockage d'énergie important, ou bien une durée de vie courte pour une cadence de déclenchement rapide. En général, aucun des matériaux connus ne répond en même temps à tous ces critères. Cependant, parmi les matériaux connus, ceux qui sont les plus adaptés au fonctionnement du laser sont (avec des durées de vie comparables de quelques centaines de microsecondes): - YVO4, qui présente un bon coefficient et une large bande d'absorption ainsi qu'une bonne section efficace. Mais il possède une mauvaise conductivité thermique. YAG, dont le coefficient d'absorption et la section efficace d'émission stimulée sont moyens et dont les bandes d'absorption et d'émission sont étroites. Il a une bonne conductivité thermique. Dopé au néodyme 9 2712743 (Nd), c'est le matériau laser solide le plus connu et le plus utilisé actuellement. - LMA: ce matériau offre un coefficient d'absorption et une section efficace faibles. Les bandes d'absorption et d'émission sont larges. Sa conductivité thermique n'est pas très bonne. Les ions actifs destinés à doper le matériau constitutif du milieu laser peuvent être choisis parmi: - le néodyme (Nd) pour une émission autour de 1,06 pm, - l'erbium (Er) ou l'ytterbium (Yb) pour une émission autour de 1,5 pim, - le thulium (Tm) pour une émission autour de 2 pim. De façon préférée, la couche mince est obtenue par épitaxie en phase liquide (EPL) ou de façon plus générale, par un procédé permettant d'obtenir une couche ayant les mêmes caractéristiques qu'une couche obtenue par EPL (par exemple: procédé de dépôt en phase vapeur): la couche mince est alors susceptible d'être obtenue par EPL. Le procédé d'obtention par EPL est décrit plus loin et permet d'obtenir, sur le substrat, une couche d'épaisseur comprise entre 1 pm et 500 pm. Elle est constituée d'un matériau de base identique au matériau de base du substrat (par exemple YAG sur YAG), ou de structure (maille) cristalline identique à ou proche de celle du matériau constitutif du substrat. Ce matériau de base est dopé avec des ions lui conférant des propriétés d'absorbant saturable, par exemple du Cr4+ pour un laser émettant à 1,06 pm ou du Er3+ pour un laser émettant autour de 1,5 pm. Le thulium (Tm) est un autre dopant possible. 2712743 En fait, on adapte le type de dopant au laser que l'on veut déclencher, afin que la couche épitaxiée présente une absorption saturable à la longueur d'onde d'émission de ce laser. Ainsi, on a constaté que les couples suivants (ions actif laser, ion pour absorbant saturable) conviennent bien: Ion actif laser Nd Er Tm Yb Ion A.S. Cr Er Tm Cr Pour reprendre l'exemple du dispositif illustré sur la figure 2, la couche d'absorbant saturable 8 est réalisée sur un substrat 9 qui est non actif à la longueur d'onde du laser. On pourra, par exemple, choisir un barreau de YAG dopé au néodyme pour matériau actif laser 7, un substrat de YAG non dopé 9 et une couche mince d'absorbant saturable 8 constitué de YAG dopé Cr4+. On insère simplement l'ensemble (8-9) dans la cavité, à la place de l'absorbant saturable massif utilisé habituellement. Parmi les avantages apportés ici par l'invention, citons la fiabilité du matériau (durée de vie équivalente à celle du matériau laser) et la bonne tenue aux flux qui permet de focaliser plus le faisceau dans l'absorbant saturable (en abrégé: A.S.). et d'abaisser ainsi l'énergie nécessaire à la saturation de l'A.S. De plus, on peut déposer la couche d'A.S. sur des substrats de formes et de dimensions variées. Enfin, la faible épaisseur d'A.S. nécessaire (typiquement entre 1 et 500 pm) permet de diminuer considérablement les pertes résiduelles induites dans la cavité par la présence de l'absorbant saturable. Selon un autre mode de réalisation de l'invention, il est possible de déposer la couche mince il 2712743 d'absorbant saturable directement sur le matériau actif laser: dans ce cas, c'est ce dernier, qui sert de substrat et qui remplace celui-ci. Suivant le type d'application de la structure de la cavité laser, plusieurs dispositifs sont envisageables. Les deux plus simples concernent l'utilisation comme substrat actif, soit d'un barreau laser classique, soit d'un microlaser constitué d'une lame monocristalline. Dans ces différentes configurations, l'indice de réfraction de la couche mince d'absorbant saturable (A.S. ). est de préférence adapté à l'indice de réfraction du milieu actif solide 7. La présente invention permet de réaliser cette exigence par des codopages appropriés de la couche d'A.S. Le cas du dépôt sur un barreau laser classique est illustré sur la figure 3 o sont représentés une couche mince d'A.S. 13, un barreau laser 12, des miroirs d'entrée 14 et de sortie 15, un faisceau de pompage 16 et le faisceau laser émis 17. La couche d'A.S 13 est directement déposée sur la face polie du barreau 12 par trempe en surface du bain d'épitaxie (voir le procédé de préparation plus loin). De façon à rendre la structure plus compacte, le miroir de sortie 15 peut être déposé directement sur la couche mince 13. On peut envisager de polir l'autre face 18 du barreau avec un rayon de courbure fini approprié puis d'y déposer le miroir d'entrée 14 de la cavité, la rendant ainsi monolithique, comme on peut le voir sur la figure 3. La longueur et le diamètre du barreau, l'épaisseur et le dopage de la couche A.S. sont à adapter au type de pompage utilisé qui, dans ce cas, peut être très varié: pompage par lampe, continu ou pulsé, pompage par diode, transverse ou longitudinal, continu ou pulsé. 12 2712743 L'avantage de ce montage est que l'ensemble constitué par le barreau 12 et par l'A.S. 13 se comporte comme un matériau massif. L'adaptation de l'indice de la couche d'A.S. à celui du matériau laser peut être faite par codopage de la couche mince 13 avec du gadolinium (Ga) et du lutécium (Lu). Le gadolinium sert à adapter l'indice, mais il élargit la maille du réseau cristallin, ce que l'on peut compenser par un codopage de lutécium. Avec ce type de cavité laser, aucune perte due à un mauvais alignement ou à des réflexions de Fresnel n'est introduite dans la cavité. Dans le cas du dépôt sur un milieu microlaser (voir figure 4), on épitaxie une couche d'A.S. 13 (éventuellement avec un codopage comme expliqué ci- dessus) sur une face du milieu actif microlaser 22, utilisé comme substrat (épaisseur 0,1-2 mm). Les références 16 et 17 ont la même signification que dans le cas de la figure 5. La fabrication collective de tels lasers reste ensuite pratiquement identique à celle des microlasers continus grâce à la technique de réalisation de l'A.S. qui ne modifie pas la structure monocristalline de l'ensemble. Les deux miroirs 14 et 15 de la cavité sont alors déposés sur les faces préalablement polies de la structure substrat/couche. L'ensemble substrat-couche- miroirs est alors découpé en parallélépipèdes d'environ lxlmm2 réalisant ainsi un grand nombre de microlasers déclenchés. De préférence et selon tous les modes de réalisation de l'invention, les miroirs sont des miroirs dichroiques. 13 2712743 Selon un quatrième mode de réalisation de l'invention, on réalise un laser ayant une structure de guide d'ondes. La technique consiste à empiler plusieurs couches épitaxiées dopées différemment sur un substrat non dopé afin de réaliser un guide d'onde laser déclenché. L'empilement de couches ainsi obtenu est découpé en parallélépipèdes de longueur adaptée au pompage et au type de laser à réaliser. Deux faces latérales sont alors polies parallèlement et des miroirs y sont déposés, le tout formant une cavité laser monolithique qui peut être pompée suivant les cas transversalement ou longitudinalement. Ainsi, comme illustré sur la figure 5, on peut réaliser sur un substrat 19, par exemple constitué de YAG non dopé (on pourra choisir d'autres matériaux, par exemple parmi LMA (LaMgAlllO19), YV04, YSO (Y2SiO5), YLF (YLiF4), GdVO4, Ca2A12SiO7, Ca5(P04)3F), une couche mince 21 qui servira à la fois de milieu amplificateur (milieu actif laser) et d'absorbant saturable: pour cela, la couche mince 21 sera dopée avec deux sortes d'ions, la première sorte lui conférant des propriétés de milieu actif laser, la deuxième sorte lui conférant des propriétés d'absorbant saturable. La référence 20 représente une couche protectrice, de même nature que le substrat 19 et déposée sur la couche mince: ainsi, la couche mince est comprise entre deux couches de protection non guidantes (19, 20). Les références 16 et 17 représentent respectivement le faisceau de pompage (par diode) et le faisceau laser émis. Si on prend l'exemple du matériau YAG, la couche mince 21 est une couche épitaxiée de YAG dopé par exemple au néodyme (ions qui assurent les propriétés de milieu amplificateur) et codopé avec des ions chrome (Cr4+). On pourra ajouter des ions Ga et Lu qui auront les 14 2712743 fonctions d'adaptation d'indice et de compensation de la structure cristalline déjà décrites plus haut. On adapte l'épaisseur, l'indice et les concentrations en ions Nd (ou Yb ou Er, ou Tm) et Cr (ou Er, ou Tm) au type de pompage que l'on veut utiliser, transverse ou longitudinal, ainsi qu'au type de lasers que l'on veut réaliser, monomode ou multimode. La figure 6 illustre un autre exemple de guide d'ondes selon l'invention. Sur cette figure, les références 14, 15, 16, 17 ont la même signification que sur la figure 5. On réalise l'épitaxie sur un substrat 9 de YAG non dopé, d'une couche 211 de matériau actif laser (par exemple, YAG:Er faiblement dopé), puis l'épitaxie d'une couche 212 d'absorbant saturable (par exemple YAG:Er fortement dopé), puis de nouveau l'épitaxie d'une couche 213 de matériau actif laser (par exemple, YAG:Er faiblement dopé) et enfin le dépôt d'une couche de YAG non dopé 20. Les couches minces sont ainsi comprises entre deux couches de protection non guidantes 19, 20. Les trois couches épitaxiées sont codopées Ga, Lu afin de créer un gradient d'indice optimisant le guidage dans les couches actives (faiblement dopées en Er) et la couche A.S. (fortement concentrée en Er). - D'autres matériaux que le YAG peuvent remplacer celui-ci (voir leur liste plus haut) et d'autres dopages peuvent être utilisés suivant la longueur d'onde recherchée pour l'émission laser (Nd, Yb, Tm). Un laser selon l'invention incorpore une cavité telle que décrite précédemment ainsi que des moyens de pompage de celle-ci; de préférence, ces moyens de 2712743 pompage consistent en au moins une lampe ou une diode, qui pompe la cavité selon une direction longitudinale (comme sur les figures 3, 4, 5, 6) ou selon une direction transversale (perpendiculaire au plan des figures). Un procédé de fabrication d'une cavité laser telle que décrite précédemment sera maintenant décrit. Le matériau A.S. est une couche monocristalline dopée, épitaxiée sur un matériau massif monocristallin (substrat) de même structure cristalline. La méthode utilisée est l'épitaxie en phase liquide (EPL). On adapte le type de cristal et de dopant au laser que l'on veut déclencher, afin que la couche épitaxiée présente une absorption saturable à la longueur d'onde d'émission de ce laser. L'épitaxie est une méthode de croissance cristalline qui permet d'accéder à des concentrations en dopants plus élevées que les méthodes conventionnelles de croissance de cristaux massifs. Elle apporte aussi par rapport à ces autres méthodes l'avantage de permettre l'élaboration plus aisée de couches cristallines codopées par différents ions. Par ailleurs, l'EPL est la seule méthode d'épitaxie qui permette d'obtenir des couches d'épaisseur importante (>100 nm). -Le type de laser à réaliser détermine le matériau utilisé pour le substrat sur lequel on dépose la couche ainsi que l'ion dopant de la couche. Le type de fonctionnement de ce laser détermine si le substrat doit être constitué d'un matériau actif laser ou non, ainsi que sa forme et ses dimensions. Une face au moins du substrat est orientée et polie. L'étape finale du polissage doit être un procédé mécano chimique afin que cette face soit exempte de 16 2712743 tout défaut (inclusion, dislocation, contrainte, rayure,...) qui se propagerait dans l'épaisseur de la couche lors de l'épitaxie. Cette qualité de polissage est contrôlée par une attaque chimique appropriée. Le procédé à mettre en oeuvre est sensiblement identique à celui mis au point pour les substrats utilisés dans les techniques classiques d'épitaxie. Pour certains types de fonctionnement (par exemple laser guide d'ondes), le substrat peut présenter deux faces parallèles ayant cette qualité de poli. On parlera par la suite de substrat à "une face polie" ou à "deux faces polies". On réalise la couche d'A.S. (absorbant saturable) par trempe du substrat dans une solution sursaturée convenablement choisie. Cette solution, ou bain d'épitaxie, est un mélange d'un solvant et d'un soluté constitué de différents éléments formant le matériau final. Le substrat et la couche sont de même structure cristalline et ne se différencient que par les différents dopants qui affectent les propriétés cristallines et optiques de la couche. Les ions actifs tels Nd, Er, Yb rendent le matériau amplificateur, d'autres ions (Cr, Er) lui confèrent des propriétés d'A.S. et certains autres peuvent être utilisés pour faire varier l'indice de réfraction ou la maille cristalline du matériau (par exemple Ga, Ge, Lu,...). Il est ainsi possible de contrôler les propriétés des couches réalisées, et de déposer par cette technique non seulement des couches minces d'A.S. , mais aussi des couches minces de matériau actif laser, comme lorsqu'on réalise un laser ayant une structure de guide d'onde ainsi que décrit précédemment (figure 6). Ce procédé peut s'appliquer à tout matériau existant sous forme de monocristaux (pour la réalisation des substrats) et pouvant être préparé par 17 2712743 épitaxie en phase liquide. C'est le cas des matériaux cités plus haut pour le matériau de base du milieu actif laser: Y3A15012 (YAG), Y2SiO5 (YSO), YVO4, YLiF4 (YLF), GdVO4, etc... La composition du bain (choix du solvant et des substituants), les concentrations dans le soluté des différents oxydes et les conditions expérimentales de croissance (gamme de températures, mode opératoire,...) sont ajustées pour chaque matériau afin d'obtenir des couches présentant la meilleure qualité cristalline possible. Dans le cas des grenats (YAG), le solvant choisi est un mélange PbO/B203 et le soluté comprend un excès de A1203 afin de stabiliser la phase grenat. Le rapport soluté/solvant est alors calculé de façon à obtenir une croissance vers 1000 C. En fonction de la composition du bain, de la température et du temps de dépôt, on peut ajuster l'épaisseur e de la couche (l immergés dans ce bain. Quand l'application le nécessite (par exemple laser guide d'ondes), on peut réaliser des épitaxies successives de matériaux dopés différemment créant ainsi un empilement de couches de même structure cristalline mais de propriétés optiques différentes. Dans certains cas, lorsque l'état de surface de la couche (couches très épaisses) le nécessite, un polissage mécano-chimique pourra être réalisé, ceci 18 2712743 soit entre deux épitaxies successives, soit en fin de procédé sur la surface finale de l'A.S. (par exemple avant dépôt de couches diélectriques réfléchissantes ou anti-réfléchissantes). L'étape finale du procédé consiste à conditionner l'ensemble substrat-couche(s) en fonction de l'application désirée. Lorsque le substrat est actif, les procédés de découpe, polissage et dépôts diélectriques sont les mêmes que ceux connus et utilisés pour conditionner le matériau actif sans A.S. En effet, le matériau réalisé dans le cadre de l'invention est monolithique et de même structure cristalline. L'invention peut s'appliquer à la fabrication de lasers. Elle trouve notamment une application dans le domaine des microlasers utilisés en optique intégrée, dans les télécommunications par fibre optique, en médecine (microchirurgie). Dans de telles applications, le gain en place que permet de réaliser l'invention est très avantageux. Le procédé de réalisation ne nécessite, quant à lui, que l'emploi d'une technique classique (EPL). 19 2712743 REVENDICATIONS 1. Cavité laser comportant un milieu actif laser solide (7, 12, 22, 21, 211, 213), un absorbant saturable (8, 13, 21, 212), un miroir d'entrée (14) et un miroir de sortie (15), caractérisée en ce que l'absorbant saturable est une couche mince de matériau absorbant saturable. 2. Cavité laser selon la revendication 1, caractérisée en ce que la couche mince est susceptible d'être obtenue par épitaxie en phase liquide. 3. Cavité laser selon la revendication 2, caractérisée en ce que l'absorbant saturable (8, 13, 21, 212) est déposé directement sur le milieu actif solide (12, 22). 4. Cavité laser selon la revendication 3, caractérisée en ce que l'indice de réfraction de la couche mince d'absorbant saturable (8, 13, 21, 212) est adapté à l'indice de réfraction du milieu actif solide (12, 22, 211, 213). 5. Cavité laser selon la revendication 4, caractérisée en ce que la couche mince (13, 21, 212) est composée d'un matériau de base présentant une structure cristalline identique à ou proche de celle du milieu actif solide (7, 12, 22, 21, 211, 213), ce matériau de base étant dopé avec des ions d'erbium, de chrome ou de thulium. - 6. Cavité laser selon l'une des revendications précédentes, caractérisée en ce que le miroir de sortie (15) de la cavité est directement déposé sur la couche mince d'absorbant saturable (13). 7. Cavité laser selon la revendication 6, caractérisée en ce que le miroir d'entrée (14) est directement déposé sur le milieu actif solide (12, 22). 2712743 8. Cavité laser selon une des revendications 3 ou 4, caractérisée en ce qu'elle présente une structure de guide d'onde. 9. Cavité laser selon la revendication 8, caractérisée en ce que le milieu actif laser est constitué par une première couche mince (211). 10. Cavité laser selon la revendication 9, caractérisée en ce que la couche mince d'absorbant saturable (212) est comprise entre la première couche mince de milieu actif laser (211) et une deuxième couche mince de milieu actif laser (213). 11. cavité laser selon la revendication 10, caractérisée en ce que les deux couches minces (211, 213) de milieu actif laser sont susceptibles d'être déposées par épitaxie en phase liquide. 12. Cavité laser selon la revendication 10, caractérisé en ce que les trois couches minces (211, 212, 213) présentent un gradient d'indice de façon à optimiser le guidage. 13. Cavité laser selon la revendication 12, caractérisée en ce que la couche mince d'absorbant saturable (212) est composée d'un matériau de base présentant une structure cristalline identique à ou proche de celle du milieu actif solide (211, 213), ce matériau de base étant dopé avec des ions d'erbium, de chrome ou de thulium. - 14. Cavité laser selon la revendication 2, caractérisée en ce qu'elle présente une structure de guide d'onde et en ce que le milieu actif et l'absorbant saturable constituent une couche unique (21). 15. Cavité laser selon la revendication 14, caractérisée en ce que la couche unique (21) est constituée d'un matériau de base, dopé avec deux sortes d'ions, la première sorte d'ions lui conférant les 21 2712743 propriétés de milieu actif laser, la deuxième sorte d'ions lui conférant les propriétés d'absorbant saturable. 16. Cavité laser selon la revendication 15, caractérisée en ce que l'indice de la couche (21) est adapté par un dopage de Ga. 17. Laser comportant une cavité laser selon l'une des revendications précédentes, et des moyens de pompage de la cavité.